(57)【要約】【課題】  感光層の耐摩耗性が向上した長寿命でかつ高感度な電子写真感光体を提供することである。【解決手段】  導電性基体上に、少なくとも電荷発生剤、電荷輸送剤およびバインダ樹脂を含有した感光層が設けられた電子写真感光体であって、前記バインダ樹脂が、少なくとも下記一般式（Ｉ）で表される構造単位を含有するポリカーボネート樹脂であることを特徴とする電子写真感光体。【化２０】2005331735.tif 000023｛式中、Ｒ1〜Ｒ10は明細書に記載の通りである。ｍおよびｎはモル比で０．４＜ｍ／（ｍ＋ｎ）＜１．０の関係式を満たす。｝【選択図】なし【特許請求の範囲】
【請求項１】
導電性基体上に、少なくとも電荷発生剤、電荷輸送剤およびバインダ樹脂を含有した感光層が設けられた電子写真感光体であって、
前記バインダ樹脂が、少なくとも下記一般式（Ｉ）で表される構造単位を含有するポリカーボネート樹脂であることを特徴とする電子写真感光体。
【化１】
2005331735.tif 000020
｛式中、Ｒ1、Ｒ2、Ｒ3およびＲ4は、水素原子、炭素数１〜１２の直鎖または分岐したアルキル基、炭素数１〜１２の直鎖または分岐したフルオロアルキル基またはアリール基を示す。ただし、Ｒ1、Ｒ2、Ｒ3およびＲ4のうち少なくとも２つは水素原子以外の基でありかつ水素原子以外の全ての置換基が同一の場合を除く。Ｘは基：−Ｏ−、−Ｓ−、−ＣＯ−、−ＣＯＯ−、−(ＣＨ2)2−、−ＳＯ−、−ＳＯ2−、−ＣＲ11Ｒ12−、−ＳｉＲ11Ｒ12−、−ＳｉＲ11Ｒ12−Ｏ−（式中、Ｒ11およびＲ12はそれぞれ同一または異なる基であって、水素原子、炭素数１〜８のアルキル基、置換もしくは無置換のアリール基またはトリフルオロメチル基を示し、さらにＲ11およびＲ12は互いに結合して環を形成して、置換基として炭素数１〜７のアルキル基を有することのある炭素数５〜１２のシクロアルキリデン基となっても良い。）を示す。Ｒ7、Ｒ8、Ｒ9およびＲ10はそれぞれ同一または異なる基であって、水素原子、炭素数３以下のアルキル基、炭素数３以下のフルオロアルキル基、ハロゲン原子またはフェニル基を示す。ｍおよびｎはモル比で０．４＜ｍ／（ｍ＋ｎ）＜１．０の関係式を満たす。｝
【請求項２】
前記感光層が、電荷発生剤を含有した電荷発生層と、この電荷発生層上に積層され電荷輸送剤および前記一般式（Ｉ）で表される構造単位を含有するポリカーボネート樹脂を含有した電荷輸送層とを備えた積層型感光層である請求項１記載の電子写真感光体。
【請求項３】
前記感光層が、電荷発生剤、電荷輸送剤および前記一般式（Ｉ）で表される構造単位を含有するポリカーボネート樹脂を同一層に含有した単層型感光層である請求項１記載の電子写真感光体。
【請求項４】
前記電荷輸送剤が、スチリルアミン系化合物の正孔輸送剤である請求項１〜３のいずれかに記載の電子写真感光体。
【請求項５】
前記スチリルアミン系化合物が、下記一般式（１）〜（５）で表される正孔輸送剤である請求項１〜４のいずれかに記載の電子写真感光体。
【化２】
2005331735.tif 000021
（式中、Ｒ13〜46はそれぞれ同一または異なる基であって、水素原子、炭素数１〜８の直鎖または分岐したアルキル基、置換基を有していてもよいフェニル基、置換基を有していてもよいフェノキシ基を示す。ｋ1、ｋ2およびｋ3は０または１。式中、Ｙは基：
【化３】
2005331735.tif 000022
を示す。）
【請求項６】
前記電荷輸送剤が、ジフェノキノン誘導体、スチルベンキノン誘導体、ジナフトキノン誘導体、ナフトキノン誘導体およびアゾキノン誘導体から選ばれる少なくとも１種の電子輸送剤である請求項１〜５のいずれかに記載の電子写真感光体。
【請求項７】
前記電荷発生剤が、無金属フタロシアニン、チタニルフタロシアニン、ヒドロキシガリウムフタロシアニンおよびクロロガリウムフタロシアニンから選ばれる少なくとも１種を含有している請求項１〜６のいずれかに記載の電子写真感光体。
【発明の詳細な説明】
【技術分野】
【０００１】
本発明は、複写機、ファクシミリ、プリンタなどの画像形成装置に使用される電子写真感光体に関し、より詳しくは機械的耐久性、特に耐摩耗性に優れた長寿命でかつ高感度な電子写真感光体に関する。
【背景技術】
【０００２】
上記の画像形成装置においては、当該装置に用いられる光源の波長領域に感度を有する種々の感光体が使用されている。その１つはセレンなどの無機材料を感光層に用いた無機感光体であり、他は有機材料を感光層に用いた有機感光体である。有機感光体は、無機感光体に比べて製造が容易で安価にでき、電荷発生剤、電荷輸送剤、バインダ樹脂などの材料の選択肢が多く、加えて毒性がないという利点を有することから、有機感光体が多く使用されるようになっている。
【０００３】
有機感光体は、画像形成装置内の像形成プロセスにおける帯電、露光、現像、転写、クリーニングおよび除電の繰り返し工程の中で使用される。ここでクリーニング工程とは、転写後の残留トナーを除去する工程であり、クリーニング精度が高く、機構が簡単で小型であることから樹脂製のブレードを用いるブレードクリーニングが一般に用いられている。
【０００４】
一方、有機感光体の感光層に使用されるバインダ樹脂としては、ビスフェノールＡ型の構造を有したポリカーボネート樹脂が一般に用いられるが、この樹脂は結晶性が高く、塗工用溶剤（例えばテトラヒドロフランなど）に難溶であるために加工性が劣り、また上記したブレードクリーニングでは、感光層が機械的な負荷で摩耗し易い。
【０００５】
このような問題を解決し、加工性や機械的な負荷に対する耐久性を向上させた感光層として、特許文献１〜３には、バインダ樹脂が特定のビフェニル構造（例えば特許文献１の一般式（ＩＩ）で表される構造）を含有したポリカーボネート樹脂であり、このバインダ樹脂を用いた感光層を備えた感光体が記載されている。
【０００６】
この感光層を備えた感光体は、高感度でかつ機械的耐久性に優れるとされている。しかしながら、このバインダ樹脂に含有されるビフェニル構造は、このビフェニル構造が有する置換基の種類によっては結晶性が高い。このため、前記バインダ樹脂は、このビフェニル構造の共重合比が高い場合には、加工性が劣るおそれがある。
【特許文献１】特許第２７４１４４９号公報
【特許文献２】特許第３１６０７７２号公報
【特許文献３】特許第３３１２１７９号公報
【発明の開示】
【発明が解決しようとする課題】
【０００７】
本発明の課題は、感光層の耐摩耗性が向上した長寿命でかつ高感度な電子写真感光体を提供することである。
【課題を解決するための手段】
【０００８】
本発明者らは、上記課題を解決すべく鋭意研究を重ねた結果、感光層に含まれるバインダ樹脂として特定の構造を有するポリカーボネート樹脂を使用する場合には、塗工用溶剤に対する溶解性が向上し、加工性が優れると共に、耐摩耗性が向上することで、長期間にわたり高い感度を維持できるという新たな事実を見出し、本発明を完成するに至った。
【０００９】
すなわち、本発明における電子写真感光体は、導電性基体上に、少なくとも電荷発生剤、電荷輸送剤およびバインダ樹脂を含有した感光層が設けられたものであって、前記バインダ樹脂が、少なくとも下記一般式（Ｉ）で表される構造単位を含有するポリカーボネート樹脂であることを特徴とする。
【化４】
2005331735.tif 000002
｛式中、Ｒ1、Ｒ2、Ｒ3およびＲ4は、水素原子、炭素数１〜１２の直鎖または分岐したアルキル基、炭素数１〜１２の直鎖または分岐したフルオロアルキル基またはアリール基を示す。ただし、Ｒ1、Ｒ2、Ｒ3およびＲ4のうち少なくとも２つは水素原子以外の基でありかつ水素原子以外の全ての置換基が同一の場合を除く。Ｘは基：−Ｏ−、−Ｓ−、−ＣＯ−、−ＣＯＯ−、−(ＣＨ2)2−、−ＳＯ−、−ＳＯ2−、−ＣＲ11Ｒ12−、−ＳｉＲ11Ｒ12−、−ＳｉＲ11Ｒ12−Ｏ−（式中、Ｒ11およびＲ12はそれぞれ同一または異なる基であって、水素原子、炭素数１〜８のアルキル基、置換もしくは無置換のアリール基またはトリフルオロメチル基を示し、さらにＲ11およびＲ12は互いに結合して環を形成して、置換基として炭素数１〜７のアルキル基を有することのある炭素数５〜１２のシクロアルキリデン基となっても良い。）を示す。Ｒ7、Ｒ8、Ｒ9およびＲ10はそれぞれ同一または異なる基であって、水素原子、炭素数３以下のアルキル基、炭素数３以下のフルオロアルキル基、ハロゲン原子またはフェニル基を示す。ｍおよびｎはモル比で０．４＜ｍ／（ｍ＋ｎ）＜１．０の関係式を満たす。｝
【００１０】
具体的には、前記電荷輸送剤は、スチリルアミン系化合物であるのがよい。また、前記電荷輸送剤は、ジフェノキノン誘導体、スチルベンキノン誘導体、ジナフトキノン誘導体、ナフトキノン誘導体およびアゾキノン誘導体から選ばれる少なくとも１種の電子輸送剤であるのがよい。
【発明の効果】
【００１１】
本発明の電子写真感光体は、前記一般式（Ｉ）で表されるポリカーボネート樹脂をバインダ樹脂として使用するので、加工性が優れると共に感光層の機械的耐久性、特に耐摩耗性が優れ、長期にわたり高画質の画像を得ることができるという効果がある。また、本発明の電荷輸送剤は、前記一般式（Ｉ）で表されるポリカーボネート樹脂との相溶性が優れているので、電子写真感光体の感度を高くすることができるという効果がある。
【発明を実施するための最良の形態】
【００１２】
本発明の電子写真感光体は、導電性基体上に、少なくとも電荷発生剤、電子輸送剤およびバインダ樹脂を含有した感光層を設けたものである。この感光体は、電荷発生剤と電荷輸送剤とを単一感光層中に含有する単層型感光体であってもよく、あるいは電荷発生層と電荷輸送層とを積層した積層型感光体であってもよい。
【００１３】
＜バインダ樹脂＞
本発明の電子写真感光体に使用可能なバインダ樹脂は、前記一般式（Ｉ）で示されるポリカーボネート樹脂である。一般式（Ｉ）において、ビフェニル構造式中のＲ1〜Ｒ4は、少なくとも２つは水素原子以外の基でありかつ水素原子以外の全ての置換基が同一の場合を除く。これにより、含有されるビフェニル構造の結晶性が、塗工用溶剤に対する溶解性が得られる程度にまで低下すると共に、高い耐摩耗性が得られる。これに対し、水素原子が３つ以上であると、結晶性が必要以上に低下してしまい、所定の耐摩耗性が得られないおそれがある。また、水素原子以外の基が同一の基であると、結晶性が高くなり、塗工用溶剤に対する溶解性が低下する。
【００１４】
前記アルキル基としては、例えばメチル、エチル、ｎ−プロピル、イソプロピル、ｎ−ブチル、イソブチル、ｓ−ブチル、ｔ−ブチル、ペンチル、イソペンチル、ネオペンチル、ヘキシル、ヘプチル、オクチルなどの炭素数１〜８の直鎖または分岐したアルキル基が挙げられる。
【００１５】
前記フルオロアルキル基としては、例えばフルオロメチル、フルオロエチル、フルオロプロピル、フルオロブチル、フルオロペンチル、フルオロヘキシル、フルオロヘプチル、フルオロオクチルなどの炭素数１〜８の直鎖または分岐したフルオロアルキル基が挙げられる。
【００１６】
前記アリール基としては、例えばフェニル、トリル、キシリル、ビフェニル、ナフチルなどが挙げられる。
【００１７】
また、基Ｒ11とＲ12が環を形成したシクロアルキリデン基としては、例えばシクロペンチリデン基シクロヘキシリデン基、シクロヘプチリデン基、シクロオクチリデン基、シクロノニリデン基、シクロデシリデン基およびシクロウンデシリデン基等の炭素数５〜１２のシクロアルキリデン基等が挙げられる。
【００１８】
前記一般式（Ｉ）で示されるポリカーボネート樹脂の合成法は特に制限されるものではなく、従来公知の方法を採用することができる。例えば、下記一般式（Ａ）で表されるビフェノールと、下記一般式（Ｂ）で表される２価フェノールとを原料モノマーとする、もしくは、下記一般式（Ｂ）で表される２価フェノールのオリゴマーと下記一般式（Ａ）で表されるビフェノールを原料として、ホスゲン法（界面重縮合法、ピリジン法）、エステル交換法（溶融法、固相重合法）等で製造することができる。得られるポリカーボネート樹脂は、ポリヒドロキシ化合物などの適当な分岐剤を用いて分岐していてもよい。また、バインダ樹脂としての性能を損なわない範囲において、原料モノマーとして、上記以外の２価フェノールを添加してもよい。さらに、このポリカーボネート樹脂は、ランダム共重合体、ブロック共重合体およびグラフト共重合体のいずれでもよい。
【化５】
2005331735.tif 000003
（式中、Ｒ1〜Ｒ4は前記と同じである。）
【化６】
2005331735.tif 000004
（式中、Ｒ7〜Ｒ10およびＸは前記と同じである。）
【００１９】
前記一般式（Ｉ）で示されるｍおよびｎは、モル比で０．４＜ｍ／（ｍ＋ｎ）＜１．０である。より好ましくは０．４＜ｍ／（ｍ＋ｎ）＜０．７である。ｍ／（ｍ＋ｎ）が０．４より少ないと、耐摩耗性などの機械的耐久性が低下するため好ましくない。また、ｍ／（ｍ＋ｎ）が０．７より多いと、塗工性溶剤に対する溶解性が低下するおそれがある。
【００２０】
また、前記一般式（Ｉ）で示される共重合ポリカーボネート樹脂は、粘度平均分子量が５，０００〜２００，０００、好ましくは１５，０００〜１００，０００であるのがよい。なお、粘度平均分子量はビスフェノールＡ型ポリカーボネート（ＰＣ−Ａ）換算で求めた値である。
【００２１】
一般式（Ｉ）で示されるポリカーボネート樹脂は、積層型感光体の場合には、表面側の層に使用するのがよい。これにより、感光層の耐摩耗性が向上する。
また、単層型および積層型のいずれの場合でも、一般式（Ｉ）で示されるポリカーボネート樹脂はバインダ樹脂として単独で使用してもよく、他の樹脂と混合して使用してもよい。このような他の樹脂としては、例えばポリカーボネート、ポリエステル、ポリアリレート、スチレン−ブタジエン共重合体、スチレン‐アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、アルキド樹脂、ポリアミド、ポリウレタン、ポリスルホン、ジアリルフタレート樹脂、ケトン樹脂、ポリビニルアセタール、ポリエーテル等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等が挙げられる。
これらの樹脂は単独でまたは２種以上をブレンドして用いてもよい。なお、積層型感光体の場合、導電性基体面側の層には、上記他の樹脂を単独でまたは２種以上をブレンドして使用してもよい。
【００２２】
＜電荷輸送剤＞
本発明の感光体に使用される電荷輸送剤には、正孔輸送剤および電子輸送剤が挙げられる。特に単層型感光体においては、感光層中に正孔輸送剤および電子輸送剤を含有させておくのが好ましい。
【００２３】
（正孔輸送剤）
本発明の正孔輸送剤としては、例えばＮ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾールなどのオキサジアゾール系化合物、９−（４−ジエチルアミノスチリル）アントラセンなどのスチリル系化合物、ポリビニルカルバゾールなどのカルバゾール系化合物、有機ポリシラン化合物、１−フェニル−３−（ｐ−ジメチルアミノフェニル）ピラゾリンなどのピラゾリン系化合物、ヒドラゾン系化合物、インドール系化合物、オキサゾール系化合物、イソオキサゾール系化合物、チアゾール系化合物、チアジゾール系化合物、イミダゾール系化合物、ピラゾール系化合物、トリアゾール系化合物などの含窒素環式化合物や、縮合多環式化合物が挙げられる。
【００２４】
特に本発明では、スチリルアミン系化合物であるのがよい。このようなスチリルアミン系化合物としては、例えば下記一般式（１）〜（５）などで表されるスチリルアミン系化合物が挙げられる。なお、これらの正孔輸送剤は単独でまたは２種以上をブレンドして用いてもよい。
【化７】
2005331735.tif 000005
（式中、Ｒ13〜46はそれぞれ同一または異なる基であって、水素原子、炭素数１〜８の直鎖または分岐したアルキル基、置換基を有していてもよいフェニル基、置換基を有していてもよいフェノキシ基を示す。ｋ1、ｋ2およびｋ3は０または１。式中、Ｙは基：
【化８】
2005331735.tif 000006
を示す。）
【００２５】
前記アルキル基としては、前記した炭素数１〜８の直鎖または分岐したアルキル基と同じである。また、前記フェニル基およびフェノキシ基は置換基を有していてもよく、かかる置換基としては、例えばハロゲン原子、アミノ基、ヒドロキシル基、エステル化されていてもよいカルボキシル基、シアノ基などの他、前記した炭素数１〜８の直鎖または分岐したアルキル基などが挙げられる。
【００２６】
（電子輸送剤）
電子輸送剤としては、例えばジフェノキノン誘導体、ベンゾキノン誘導体、ナフトキノン誘導体、アントラキノン誘導体、マロノニトリル誘導体、チオピラン誘導体、チオキサントン誘導体（２,４,８−トリニトロチオキサントン等）、フルオレノン誘導体（３,４,５,７−テトラニトロ−９−フルオレノン誘導体等）、アントラセン誘導体、アクリジン誘導体、ジニトロベンゼン、ジニトロアントラセン、ジニトロアクリジン、無水コハク酸誘導体、無水マレイン酸誘導体、ジブロモ無水マレイン酸誘導体などの、電子受容性を有する化合物が挙げられる。
【００２７】
特に本発明では、下記一般式で表されるジフェノキノン誘導体、スチルベンキノン誘導体、ジナフトキノン誘導体、ナフトキノン誘導体、アゾキノン誘導体を電子輸送剤として使用するのが単層型有機感光体において電気特性を満足するうえで好ましい。
【化９】
2005331735.tif 000007
（式中、Ｒ69、Ｒ71及びＲ73を除くＲ51〜Ｒ81は同一または異なる基であって、水素原子、炭素数１〜１２の直鎖または分岐したアルキル基、炭素数５〜１２のシクロアルキル基、炭素数６〜１２のアリール基または炭素数１〜１２のアルコキシ基を示す。Ｒ69、Ｒ71及びＲ73は同一または異なる基であって、水素原子、炭素数１〜１２の直鎖または分岐したアルキル基、炭素数５〜１２のシクロアルキル基、炭素数６〜１２のアリール基、炭素数１〜１２のアルコキシ基、ハロゲン原子またはニトロ基を示す。ｐは０〜５の整数である。）
なお、これらの電子輸送剤は単独でまたは２種以上をブレンドして用いてもよい。本発明における電子輸送剤の具体例としては、後述する実施例において使用するＥＴＭ−１〜１２が挙げられる。
【００２８】
＜電荷発生剤＞
電荷発生剤としては、例えば無金属フタロシアニン、チタニルフタロシアニン、ヒドロキシガリウムフタロシアニン、クロロガリウムフタロシアニン、α−チタニルフタロシアニン、Ｙ−チタニルフタロシアニン、Ｖ−ヒドロキシガリウムフタロシアニンなどのフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料などが挙げられる。これらの電荷発生剤は、所望の領域に吸収波長を有するように、単独または２種以上をブレンドして使用することができる。
【００２９】
特に本発明では、後述するＣＧＭ−１〜５で示される無金属フタロシアニン（ＣＧＭ−１）、チタニルフタロシアニン（ＣＧＭ−２、５）、ヒドロキシガリウムフタロシアニン（ＣＧＭ−３）およびクロロガリウムフタロシアニン（ＣＧＭ−４）から選ばれる少なくとも１種を電荷発生剤として用いるのが好ましい。
【００３０】
＜感光層＞
（単層型）
本発明における単層型感光層は、上記した電荷発生剤、電荷輸送剤およびバインダ樹脂を同一層に含有した単一の感光層で構成されるものである。この単層型感光層は、層構成が簡単で生産性に優れており、層を形成する際の被膜欠陥を抑制でき、相間の界面が少なく光学的特性を向上できるという利点がある。なお、上記したように、前記電荷輸送剤には正孔輸送剤と電子輸送剤とがあり、単層型感光体においては、正孔輸送剤と電子輸送剤とを併用するのが好ましい。
【００３１】
前記単層型感光層の膜厚は５〜１００μｍ、好ましくは１０〜５０μｍである。電荷発生剤はバインダ樹脂総量に対して０．１〜５０重量％、好ましくは０．５〜３０重量％の割合で含有させるのがよい。また、正孔輸送剤はバインダ樹脂総量に対して５〜５００重量％、好ましくは２５〜２００重量％の割合で含有させるのがよい。電子輸送剤はバインダ樹脂総量に対して１〜１００重量％、好ましくは５〜８０重量％の割合で含有させるのがよい。電子輸送剤と正孔輸送剤とを併用する場合には、これらの総量が、バインダ樹脂総量に対して２０〜５００重量％、好ましくは３０〜２００重量％で含有させるのがよい。
【００３２】
（積層型）
一方、本発明における積層型感光層は、導電性基体上に、上記した電荷発生剤を含有する電荷発生層と、この電荷発生層上に電荷輸送剤を含有する電荷輸送層を積層することで構成させる。この積層型感光体は、電荷発生や電荷輸送といった機能を各層に分離しているので、構成材料の無駄が少なく、感度を向上させ易いという利点がある。
また、本発明においては、感光体の表面側の層である前記電荷輸送層に、前記一般式（Ｉ）で示されるポリカーボネート樹脂を含有させる。これにより、所定の耐摩耗性が得られる。
なお、電荷輸送剤は、正孔輸送剤と電子輸送剤とを併用してもよい。
【００３３】
前記電荷発生層の膜厚は０．０１〜５μｍ、好ましくは０．１〜３μｍであり、電荷輸送層の膜厚は２〜１００μｍ、好ましくは５〜５０μｍである。電荷発生層には電荷発生剤をバインダ樹脂総量に対して１〜５００重量％、好ましくは１０〜３００重量％の割合で含有させるのがよい。電荷輸送層には電荷輸送剤をバインダ樹脂総量に対して２０〜５００重量％、好ましくは３０〜３００重量％の割合で含有させるのがよい。
【００３４】
感光層には、前記した成分のほかに、画像形成に悪影響を与えない範囲で、種々の添加剤を配合することができる。このような添加剤としては、例えば酸化防止剤、ラジカル捕捉剤、一重項クエンチャー、紫外線吸収剤などの劣化防止剤、軟化剤、可塑剤、表面改質剤、増量剤、増粘剤、分散安定剤、ワックス、アクセプター、ドナーなどが挙げられる。また、感度を向上させるために、例えばテルフェニル、ハロナフトキノン類、アセナフチレン等の公知の増感剤を電荷発生剤と併用してもよい。
【００３５】
＜導電性基体＞
導電性基体としては、導電性を有する各種の材料が使用可能であり、例えば鉄、アルミニウム、銅、スズ、白金、銀、バナジウム、モリブデン、クロム、カドミウム、チタン、ニッケル、パラジウム、インジウム、ステンレス鋼、真鍮などの金属単体、上記金属が蒸着もしくはラミネートされたプラスチック材料、カーボンブラック等の導電性微粒子が分散されたプラスチック材料、さらにヨウ化アルミニウム、酸化スズ、酸化インジウムなどで被覆されたガラスなどが挙げられる。導電性基体と感光層との間には、感光体の特性を阻害しない範囲でバリア層が形成されていてもよい。また、感光層の表面には保護層が形成されていてもよい。
【００３６】
導電性基体は、使用する画像形成装置の構造に合わせてドラム状、シート状などの形態で使用される。この導電性基体は充分な機械的強度を有しているのが好ましい。
積層型感光体の電荷発生層および電荷輸送層を形成するには、電荷発生剤および電荷輸送剤をそれぞれバインダ樹脂（前記した一般式（Ｉ）で表される共重合ポリカーボネート樹脂）および溶媒と共に、ロールミル、ボールミル、アトライタ、ペイントシェーカー、超音波分散機などを用いて混合して分散液を調製し、これを公知の手段により塗布して乾燥させればよい。また、単層型の感光層を形成するには、電荷発生剤、電荷輸送剤を前記バインダ樹脂および溶媒と共に上記と同一の方法で分散液を調製し、これを公知の手段により塗布して乾燥させればよい。
【００３７】
前記分散液を調製するための溶媒としては、例えばメタノール、エタノール、イソプロパノール、ブタノールなどのアルコール類、ｎ−ヘキサン、オクタン、シクロヘキサンなどの脂肪族炭化水素、ベンゼン、トルエン、キシレンなどの芳香族炭化水素、ジクロロメタン、ジクロロエタン、四塩化炭素、クロロベンゼンなどのハロゲン化炭化水素、ジメチルエーテル、ジエチルエーテル、テトラヒドロフラン、エチレングリコールジメチルエーテル、ジエチレングリコールジメチルエーテル、ジオキサン、ジオキソランなどのエーテル類、アセトン、メチルエチルケトン、シクロヘキサノンなどのケトン類、酢酸エチル、酢酸メチルなどのエステル類、ジメチルホルムアルデヒド、ジメチルホルムアミド、ジメチルスルホキシドなどが挙げられる。これらの溶媒は単独で使用するほか、２種以上を混合して用いてもよい。さらに、電荷発生剤および電荷輸送剤の分散性、感光体表面の平滑性を良くするために、界面活性剤、レベリング剤などを使用してもよい。
【００３８】
次に実施例および比較例を挙げて本発明の電子写真感光体を説明するが、本発明は以下の実施例のみに限定されるものではない。以下の実施例および比較例で使用したバインダ樹脂、正孔輸送剤、電子輸送剤および電荷発生剤は以下の通りである。
【００３９】
＜バインダ樹脂＞
（１）実施例で使用したバインダ樹脂
【化１０】
2005331735.tif 000008
粘度平均分子量＝５０，０００
【化１１】
2005331735.tif 000009
粘度平均分子量＝５０，０００
（２）比較例で使用したバインダ樹脂
【化１２】
2005331735.tif 000010
粘度平均分子量＝５０，５００
【化１３】
2005331735.tif 000011
粘度平均分子量＝４９，５００
【化１４】
2005331735.tif 000012
粘度平均分子量＝５１，０００
【化１５】
2005331735.tif 000013
粘度平均分子量＝５２，０００
【化１６】
2005331735.tif 000014
粘度平均分子量＝４９，５００
【００４０】
＜正孔輸送剤（ＨＴＭ）＞
【化１７】
2005331735.tif 000015
【００４１】
＜電子輸送剤（ＥＴＭ）＞
【化１８】
2005331735.tif 000016
【００４２】
＜電荷発生剤（ＣＧＭ）＞
【化１９】
2005331735.tif 000017
【００４３】
［実施例１〜２２］
［比較例１〜５］
（単層型感光体の作製）
上記のバインダ樹脂、電荷発生剤、正孔輸送剤および電子輸送剤を表１に示す組み合わせで用いた。すなわち、表１に示す正孔輸送剤（ＨＴＭ−１〜６）を５０重量部、電荷発生剤（ＣＧＭ−１〜５）を下記に示す所定量で用い、これに表１に示す電子輸送剤（ＥＴＭ−１〜１２）を５０重量部、バインダ樹脂（Ｒｅｓｉｎ−１または２、比較Ｒｅｓｉｎ−１〜５）を１００重量部、レベリング剤としてジメチルシリコンオイル（信越化学工業社製の商品名「ＫＦ−９６−５０ＣＳ」）を０.１重量部および溶媒としてテトラヒドロフランを７５０重量部の割合で加え、超音波分散機にて５０分間混合分散して単層型感光層用塗布液を調製した。ついで、この塗布液を、外径３０ｍｍのアルミニウム素管上に塗布した後、１３０℃で３０分間熱風乾燥することにより膜厚２２μｍの単層型電子写真用感光体を作製した。
【００４４】
（電荷発生剤の添加量）
ＣＧＭ−１（Ｘ型無金属フタロシアニン）：４重量部
ＣＧＭ−２（Ｙ型チタニルフタロシアニン）：２重量部
ＣＧＭ−３（Ｖ型ヒドロキシガリウムフタロシアニン）：４重量部
ＣＧＭ−４（クロロガリウムフタロシアニンＩＩ型）：４重量部
ＣＧＭ−５（α型チタニルフタロシアニン）：４重量部
なお、チタニルフタロシアニン（ＣＧＭ−２）を使用する場合には、該チタニルフタロシアニン２重量部に分散補助剤としてピグメントオレンジ（Ｐｉｇｍｅｎｔ  Ｏｒａｎｇｅ）１６（ＣＧＭ−６）を２重量部の割合で添加した。
【００４５】
次に、得られた感光体の正帯電感度および耐摩耗性を評価した。評価方法を以下に示し、結果を表１に示す。
【００４６】
（正帯電感度）
上記方法にて得られた感光体ドラム表面をＧＥＮＴＥＣ社製のドラム感度試験機を用いて＋８５０Ｖに帯電させた後、ハロゲンランプの光からハンドパルスフィルターを用いて取り出した波長７８０ｎｍの単色光（半値幅：２０ｎｍ、光量：１．０μＪ／ｃｍ2）を露光（照射時間：０．０４秒間）した。そして、露光開始から０．５秒間経過した時点での表面電位（残留電位）を測定し、これを正帯電感度とした。正帯電感度は、初期の電位（８５０Ｖ）と露光後の残留電位との差が大きいほど、感光体が高感度であることを示している。
【００４７】
（耐摩耗性）
上記方法にて得られた感光体を画像形成装置（京セラミタ（株）製の商品名「ＫＭ−５５３０」）に搭載し、帯電を６００Ｖに設定した。ついで、駆動時間１２００分のＡ４横単発複写（紙なし）を行い、複写前後の感光層の膜厚を測定し、これらの差（複写前の感光層の膜厚−複写後の感光層の膜厚）を摩耗量（μｍ）とした。
【００４８】
【表１】
2005331735.tif 000018
【００４９】
表１から明らかなように、実施例１〜２２では本発明のバインダ樹脂および正孔輸送剤を用いることにより、感度が高く、摩耗量が少ないことがわかる。これに対して比較例１〜４では、バインダ樹脂がテトラヒドロフランに溶解しなかったために、感光層を作成することができなかった。また、比較例５では、感光層は作製できたものの、摩耗量が大きい結果を示した。
【００５０】
［実施例２３〜２４］
［比較例６］
（積層型感光体の作製）
ルチル型酸化チタン（堺化学社製の商品名「ＳＴＲ−６０Ｎ」）を１７重量部、溶剤可溶性ポリアミド樹脂（帝國化学産業社製の商品名「トレジンＭＦ−３０」）を１７重量部、メタノールを２６０重量部の割合で加え、超音波分散機で分散混合して下引き層用塗工液を作製した。この下引き層用塗工液を切削アルミ基体（外径７８ｍｍ、長さ３４４ｍｍ）上にディッピングにより塗工し、１００℃で１５分間加熱乾燥することにより、膜厚２μmの下引き層を形成した。
ついで、電荷発生剤（ＣＧＭ−２）を1重量部、ポリビニルブチラール（積水化学工業社製の商品名「エスレックＢＭ−１」）を1重量部、ジアセトンアルコールを５０重量部の割合でボールミルにより分散溶解して電荷発生層用塗工液を作成した。この電荷発生層用塗工液をディッピングにより前記下引き層上に塗工し、７０℃で１０分間加熱乾燥することで、膜厚０．３μmの電荷発生層を形成した。
さらに、正孔輸送剤としてＨＴＭ−１を６０重量部、バインダ樹脂（Ｒｅｓｉｎ−１または２、比較Ｒｅｓｉｎ−５）を１００重量部、レベリング剤としてジメチルシリコンオイル（信越化学工業社製の商品名「ＫＦ−９６−５０ＣＳ」）を０.１重量部の割合で、それぞれテトラヒドロフランの７００重量部に溶解して電荷輸送層用塗工液を作製した。この電荷輸送層用塗工液をディッピングにより上記電荷発生層上に塗工し、１３０℃で３０分間加熱乾燥することで、膜厚２５μmの電荷輸送層を形成し、積層型感光体を作製した。各実施例および比較例において使用したバインダ樹脂、電荷発生剤および正孔輸送剤は表２に示す通りである。
【００５１】
次に、得られた感光体の負帯電感度および耐摩耗性を評価した。評価方法を以下に示し、結果を表２に示す。
【００５２】
（負帯電感度）
上記方法にて得られた感光体ドラム表面を−８５０Ｖに帯電させた以外は、上記した単層型感光体と同様にして表面電位（残留電位）を測定し、これを負帯電感度とした。負帯電感度は、初期の電位（−８５０Ｖ）と露光後の残留電位との差が大きいほど、感光体が高感度であることを示している。
【００５３】
（耐摩耗性）
上記方法にて得られた感光体を画像形成装置（京セラミタ（株）製の商品名「ＫＭ−５５３０」改造機）に搭載し、帯電を−６００Ｖに設定した以外は、上記した単層型感光体と同様にして摩耗量を測定した。
【００５４】
【表２】
2005331735.tif 000019
【００５５】
表２から明らかなように、実施例２３および２４では本発明のバインダ樹脂および正孔輸送剤を用いることにより、感度が高く、摩耗量が少ないことがわかる。これに対して比較例６では、摩耗量が大きい結果を示した。